(57)【要約】【課題】  異種材料との複合化によらず、従来と同じ製造設備と製造方法を利用して製造することができ、従来よりも遮音性能に優れた軽量気泡コンクリートパネルを提供する。【解決手段】  珪酸質原料と石灰質原料を主原料とし、高温高圧下にて水蒸気養生されて製造される軽量気泡コンクリートパネルであって、珪酸カルシウム水和物を主成分とする硬化体部分の嵩密度が５５０ｋｇ／ｍ３を超え１０００ｋｇ／ｍ３以下、好ましくは６５０〜９００ｋｇ／ｍ３である。【選択図】      図１
2005335967.tif 000002
【特許請求の範囲】
【請求項１】
珪酸質原料と石灰質原料を主原料とし、高温高圧下にて水蒸気養生されて製造される軽量気泡コンクリートパネルであって、珪酸カルシウム水和物を主成分とする硬化体部分の嵩密度が５５０ｋｇ／ｍ３を超え１０００ｋｇ／ｍ３以下であることを特徴とする遮音性能に優れた軽量気泡コンクリートパネル。
【請求項２】
前記硬化体部分の嵩密度が６５０〜９００ｋｇ／ｍ３であることを特徴とする、請求項１に記載の軽量気泡コンクリートパネル。
【発明の詳細な説明】
【技術分野】
【０００１】
本発明は、建築物の壁や床などに使用される軽量気泡コンクリートパネル、特に遮音性能に優れた軽量気泡コンクリートパネルに関する。
【背景技術】
【０００２】
軽量気泡コンクリートは、珪石や珪砂などの珪酸質原料と、石灰石やセメントなどの石灰質原料とを主原料とし、これらに水を加えたスラリーを発泡半硬化させた後、オートクレーブに入れて高温高圧で水蒸気養生することによって製造されている。
【０００３】
このようにして得られる軽量気泡コンクリートは、珪酸カルシウム水和物を主成分とする硬化体からなり、断熱性や軽量性が一般のコンクリートに対して優れているうえ、ある程度の遮音性能も有している。そのため、軽量気泡コンクリートパネル（以下、ＡＬＣパネルとも称する）は、建築物の壁や床などの材料として広く用いられている。
【０００４】
近年、快適な居住性能への要求が高まり、特にマンションやビル等における戸境壁や床において、より高い遮音性能が要求されている。しかし、従来のＡＬＣパネルでは遮音性能が不十分であるため、パネル表面にモルタル層を設けたり、複数枚サンドイッチ状に配置したパネルの間に遮音性に優れるグラスウール等の材料を充填したり、あるいはパネル表面に木質ボードや金属板を張り合わせるなどの複合化により、遮音性を補う方法が一般に採られている。
【０００５】
しかしながら、これらの複合化による遮音性の向上にも限界があるうえ、複合化によってコストが上昇し、更にはパネルが厚くなるため壁等の厚みが増し、室内空間も犠牲になるなどの問題点があった。また、複合化による方法で一層高い遮音性能を追求する場合には、更に複合材料と組み合わせる必要があるため、上記の問題点が一層顕著になる。
【０００６】
複合化によるＡＬＣパネルの遮音性の向上方法として、例えば、特開平９−２２１８５０号公報には、連続気泡を有するとともに、密度が０.２５〜０.４０である無機質多孔質吸音材を、ＡＬＣパネルに接合する方法が提案されている。しかしながら、この方法ではＡＬＣパネルと無機質多孔質吸音材を樹脂モルタルで接着して複合化するため、上記の問題点が解消されないうえ、ＡＬＣの持つ生産性、即ちピアノ線切断により一度に多数のパネルを生産できるという利点が損なわれる。
【０００７】
【特許文献１】特開平９−２２１８５０号公報
【発明の開示】
【発明が解決しようとする課題】
【０００８】
本発明は、上記した従来の事情に鑑み、異種材料との複合化によらず、従来と同じ製造設備と製造方法を利用して製造することができ、従来よりも遮音性能に優れた軽量気泡コンクリートパネルを提供することを目的とするものである。
【課題を解決するための手段】
【０００９】
一般に建築材料の遮音性能は、質量則とコインシデンス効果に支配されることが知られている。発明者は、軽量気泡コンクリートパネルの嵩密度を高めることで、質量則により期待される遮音性能の向上のみならず、コインシデンス効果が嵩密度の上昇とともに低周波数側へ移行し且つ遮音性能の向上をもたらすことを見出し、本発明に至ったものである。
【００１０】
即ち、本発明の軽量気泡コンクリートパネルは、珪酸質原料と石灰質原料を主原料とし、高温高圧下にて水蒸気養生されて製造される軽量気泡コンクリートパネルであって、珪酸カルシウム水和物を主成分とする硬化体部分の嵩密度が５５０ｋｇ／ｍ３を超え１０００ｋｇ／ｍ３以下であること、好ましくは６５０〜９００ｋｇ／ｍ３であることを特徴とするものである。
【発明の効果】
【００１１】
本発明によれば、異種材料との複合化によることなく、従来に比較して遮音性能に優れた軽量気泡コンクリートパネルを提供することができる。しかも、本発明の軽量気泡コンクリートパネルは、従来の製造設備をそのまま利用し且つ従来と同様の方法で製造できるため、生産性、経済性、施工性に優れている。従って、建築物の壁や床等に使用した場合、従来よりも遮音性能を高めることができ、壁等の厚みが増すことがないので室内空間を犠牲にすることがない。
【発明を実施するための最良の形態】
【００１２】
従来のＡＬＣパネルの硬化体部分（補強鉄筋を除く部分）の嵩密度は高くても４５０〜５５０ｋｇ／ｍ３であったのに対し、本発明におけるＡＬＣパネルでは、硬化体部分について５５０ｋｇ／ｍ３を超える嵩密度とすることにより、遮音性能が質量則とコインシデンス効果によって向上する。しかし、硬化体部分の嵩密度が１０００ｋｇ／ｍ３を超えると、パネル重量が重くなり、従来のＡＬＣ設備では搬送や切断が困難となる。
【００１３】
従って、本発明のＡＬＣパネルにおいては、硬化体部分（補強鉄筋を除く部分）の嵩密度を、５５０ｋｇ／ｍ３より大きく且つ１０００ｋｇ／ｍ３以下とする。特に硬化体部分の嵩密度を６５０〜９００ｋｇ／ｍ３とすることによって、コインシデンス周波数が低周波数側に移行すると共にコインシデンス効果も小さくなることから、より優れた遮音性能を得ることができる。
【００１４】
本発明のＡＬＣパネルは、珪酸質原料と石灰質原料を主原料とし、高温高圧下にて水蒸気養生されて製造されるが、その際にアルミニウム粉末量による発泡量を制御することによって、嵩密度を上記のごとく従来よりも高く設定する。従って、本発明におけるＡＬＣパネルの硬化体の主成分は、従来のＡＬＣパネルと同様に、トバモライトなどの珪酸カルシウム水和物である。
【００１５】
ＡＬＣパネルの製造方法を具体的に説明すると、珪石や珪砂等からなる珪酸質原料と、セメントや石灰等からなる石灰質原料と、必要に応じて石膏及び工程繰り返し原料とを、水と混合してスラリーとする。このスラリーにアルミニウム粉末を添加して、予め鉄筋を配置したモールドに鋳込み、発泡半硬化させた後、ピアノ線により所定の寸法に切断する。これをオートクレーブに入れ、高温高圧下にて水蒸気養生することにより、ＡＬＣパネルが得られる。
【００１６】
本発明のＡＬＣパネルの製造に際しては、スラリーに添加するアルミニウム粉末の量を調整して、発泡量を制御することによって、硬化体部分（補強鉄筋を除く部分）の嵩密度を５５０ｋｇ／ｍ３より大きくする。尚、発泡剤としては、アルミニウム粉末以外にも、界面活性剤による気泡や、コンクリートに使用される空気連行剤（ＡＥ剤）による発泡を利用又は併用することも可能である。
【００１７】
また、ＡＬＣパネルの嵩密度が上昇するに伴って、ピアノ線切断時の半硬化体の硬度が増加するが、切断用のピアノ線を太くしたり、切断速度を低下させたりすることにより、従来と同様に切断することが可能である。
【実施例】
【００１８】
粉末原料として、珪酸質原料の珪石４０重量％、石灰質原料のセメント２５重量％と生石灰５重量％、石膏５重量％、及び工程繰り返し原料２５重量％を配合した。この粉末原料１００重量％に対し下記表１に示す配合量の水を混合してスラリーとし、４０℃に調整した後、下記表１に示す配合量のアルミニウム粉末を添加した。
【００１９】
これらの各スラリーを、予め鉄筋を配置したモールド（幅１５００ｍｍ、長さ６０００ｍｍ、高さ６５０ｍｍ）に鋳込み、発泡半硬化させた後、ピアノ線により幅６００ｍｍ、長さ３０００ｍｍ、厚さ１０ｍｍに切断した。これをオートクレーブに入れ、高温高圧下にて水蒸気養生することにより、それぞれＡＬＣパネルを製造した。
【００２０】
得られた比較例１〜２及び実施例１〜４の各ＡＬＣパネルについて、硬化体部分（補強鉄筋を除く部分）の嵩密度を測定し、その結果を下記表１に併せて示した。比較例１と比較例２は従来のＡＬＣパネルであり、硬化体部分の嵩密度はそれぞれ４９０ｋｇ／ｍ３と５４７ｋｇ／ｍ３であった。一方、実施例１〜４は本発明のＡＬＣパネルであり、硬化体部分の嵩密度は５５０ｋｇ／ｍ３を超え、１０００ｋｇ／ｍ３以下である。
【００２１】
【表１】
2005335967.tif 000003
【００２２】
更に、上記の比較例１〜２及び実施例１〜４の各ＡＬＣパネルについて、ＪＩＳ  Ａ  １４１６（実験室における音響透過損失測定方法）に準拠して、音響透過損失を測定した。得られた結果を図1に示す。
【００２３】
図１から分るように、嵩密度を５６４ｋｇ／ｍ３とした実施例１のＡＬＣパネルは、嵩密度が５５０ｋｇ／ｍ３以下の比較例１〜２のＡＬＣパネルに比べ、全周波数での音響透過損失が高くなり、遮音性能の向上が求められた。
【００２４】
また、嵩密度を６５０ｋｇ／ｍ３に高めた実施例２のＡＬＣパネルでは、更に音響透過損失が高まり、比較例１〜２で見られる５００〜８００Ｈｚ付近での透過損失の落ち込み（コインシデンス効果）が低周波数側に移行すると共に、コインシデンス効果そのものも小さくなることが分る。更に嵩密度が高い実施例３〜４のＡＬＣパネルでは、その効果が更に顕著に認められ、遮音性能がより一層向上した。
【図面の簡単な説明】
【００２５】
【図１】嵩密度の異なる各ＡＬＣパネルの音響透過損失を示すグラフである。
【図１】
2005335967.tif 000004